(57)【特許請求の範囲】
【請求項１】
下記一般式（１）
【化１】
0003994740.tif 000008
（上記式中、Ｒ1、Ｒ2、Ｒ3は各々独立して水素原子又は炭素数１〜４の直鎖若しくは分枝状のアルキル基を表し、Ｒ4は炭素数が１〜４の直鎖又は分枝状のアルキレン基を表す。）
で示される化合物を含有してなるポリウレタン樹脂製造用の触媒。
【請求項２】
一般式（１）で示される化合物が、Ｒ1が水素原子又はメチル基であり、Ｒ2、Ｒ3が水素であり、Ｒ4がプロピレン基である化合物であることを特徴とする請求項１に記載のポリウレタン樹脂製造用の触媒。
【請求項３】
更に、下記一般式（２）
【化２】
0003994740.tif 000009
（上記式中、Ｒ5、Ｒ6、Ｒ7は各々独立して水素原子又は炭素数１〜４の直鎖若しくは分枝状のアルキル基を表し、Ｒ8は炭素数が１〜４の直鎖又は分枝状のアルキレン基を表す。）
で示される化合物を含有してなる請求項１又は請求項２に記載のポリウレタン樹脂製造用の触媒。
【請求項４】
一般式（２）で示される化合物が、Ｒ5が水素原子又はメチル基であり、Ｒ6、Ｒ7が水素であり、Ｒ8がプロピレン基である化合物であることを特徴とする請求項３に記載のポリウレタン樹脂製造用の触媒。
【請求項５】
ポリオールとポリイソシアネートとを、請求項１又は請求項２に記載の触媒の存在下で反応させることを特徴とするポリウレタン樹脂の製造方法。
【請求項６】
ポリオールとポリイソシアネートとを、請求項１又は請求項２に記載の触媒の存在下、発泡剤として水及び低沸点有機化合物を用いて反応させることを特徴とするポリウレタンフォームの製造方法。
【請求項７】
ポリオールとポリイソシアネートとを、請求項３又は請求項４に記載の触媒組成物の存在下で反応させることを特徴とするポリウレタン樹脂の製造方法。
【請求項８】
ポリオールとポリイソシアネートとを、請求項３又は請求項４に記載の触媒組成物の存在下、発泡剤として水及び低沸点有機化合物を用いて反応させることを特徴とするポリウレタンフォームの製造方法。
【発明の詳細な説明】
【０００１】
【発明の属する技術分野】
本発明は、軟質、硬質、半硬質、エラストマー等のポリウレタン樹脂製造用の触媒、及びそれを用いたポリウレタン樹脂又はポリウレタンフォームの製造方法に関する。更に詳しくは、揮発性のアミンを殆ど排出しないポリウレタン樹脂又はポリウレタンフォームを製造するための触媒及び方法に関するものである。
【０００２】
【従来の技術】
ポリウレタン樹脂は、ポリオールとポリイソシアネートとを触媒及び必要に応じて発泡剤、界面活性剤、架橋剤等の存在下に反応させて製造される。従来このポリウレタン樹脂の製造に数多くの金属系化合物や第３級アミン化合物を触媒として用いることが知られている。これら触媒は単独で又は併用することにより工業的にも多用されている。
【０００３】
これらの触媒のうち、とりわけ第３級アミン化合物は生産性、成形性に優れることよりポリウレタン樹脂製造用の第３級アミン触媒として広く用いられている。このような化合物としては、例えば、従来公知のトリエチレンジアミン、Ｎ，Ｎ，Ｎ’，Ｎ’−テトラメチル−１，６−ヘキサンジアミン、ビス（２−ジメチルアミノエチル）エーテル、Ｎ，Ｎ，Ｎ’，Ｎ”，Ｎ”−ペンタメチルジエチレントリアミン、Ｎ−メチルモルフォリン、Ｎ−エチルモルフォリン、Ｎ，Ｎ−ジメチルエタノールアミン等の化合物が挙げられる。
【０００４】
金属系触媒は生産性、成形性が悪化することより、ほとんどの場合第３級アミン触媒と併用されることが多く単独での使用は少ない。
【０００５】
【発明が解決しようとする課題】
しかしながら、前記した第３級アミン触媒は一般に不快な臭気を有し、また高い揮発性を有する。このためフォーム製造工程で種々の問題を引き起こす。例えば、自動車内におけるポリウレタンフォーム製品から排出される揮発性アミンの臭気問題や、近年ポリウレタンフォーム中の揮発性分が自動車の窓ガラスに被着し窓ガラスを曇らせ商品価値を落とす原因となっている、いわゆるフォギングと呼ばれる問題、その他、ポリウレタン製品から排出される揮発性アミンによる他の材料への汚染問題等である。
【０００６】
前記した従来の第３級アミン触媒に対して、例えば、分子内にポリイソシアネートと反応し得る１級及び２級のアミノ基又はヒドロキシアルキル基を有するアミン触媒を使用する方法が提案されている（特開昭４６−４８４６号公報、特公昭６１−３１７２７号公報、特公昭５７−１４７６２号公報等参照）。特公昭６１−３１７２７号公報には、このような触媒を用いた場合、他の材料への汚染が防止できる旨の記載はあるが、これらの触媒は一般に高い揮発性や不快な臭気を有しており、作業環境の上で難点がある。
【０００７】
また、分子内にウレイド基（例えばＮＨＣＯＮＨ2）を有する特定のアミン触媒を使用する方法が提案されている（特開昭６１−８５４３１公報参照）。同公報によれば、これらのウレイド基を有する特定のアミン触媒は、この官能基を欠くアミン触媒に比べ揮発性が少なく、これら特定のアミン触媒を用いた場合、他の材料への汚染が防止できる旨の記載はある。しかしながら、同公報に記載のアミン触媒は、ゲル化（ポリオール−ポリイソシアネート）及び泡化（水−ポリイソシアネート）反応の両方を同時に促進するため、発泡剤として水を多く使用した場合、反応初期に泡化反応が必要以上に進んでしまい、ポリウレタンフォームの成形性のプロセスレンジが狭くなる等の問題が生じる。
【０００８】
本発明は上記の課題に鑑みてなされたものであり、その目的は、発泡剤として水を多く使用する処方においても、従来技術の問題点を解決し得るポリウレタン樹脂を製造するための触媒、及びそれを用いたポリウレタン樹脂の製造方法を提供することである。
【０００９】
【課題を解決するための手段】
本発明者らは上記の課題を解決するために鋭意検討を重ねた。その結果、ポリウレタン樹脂製造の際にアミン触媒として、イミダゾールの尿素付加物を用いると、揮発性及び臭気がほとんどないポリウレタン樹脂を成形性、生産性良く得られ、また発泡剤として水を多く使用する処方においても上記問題を解決できることを見出し本発明を完成するに至った。
【００１０】
即ち本発明は、下記一般式（１）
【００１１】
【化３】
0003994740.tif 000002
（上記式中、Ｒ1、Ｒ2、Ｒ3は各々独立して水素原子又は炭素数１〜４の直鎖若しくは分枝状のアルキル基を表し、Ｒ4は炭素数が１〜４の直鎖又は分枝状のアルキレン基を表す。）
で示される化合物を含有してなるポリウレタン樹脂製造用の触媒、並びにそれを用いたポリウレタン樹脂又はポリウレタンフォームの製造方法である。
【００１２】
以下、本発明について詳細に説明する。
【００１３】
本発明の触媒は、上記一般式（１）で示される化合物を含有してなる。また、本発明の触媒は、上記一般式（１）で示される化合物に、更に下記一般式（２）
【００１４】
【化４】
0003994740.tif 000003
（上記式中、Ｒ5、Ｒ6、Ｒ7は各々独立して水素原子又は炭素数１〜４の直鎖若しくは分枝状のアルキル基を表し、Ｒ8は炭素数が１〜４の直鎖又は分枝状のアルキレン基を表す。）
で示される化合物を含有してもよい。
【００１５】
本発明の触媒は、上記一般式（１）で示される化合物と上記一般式（２）で示される化合物との総量に対し、上記一般式（１）の化合物を５０〜１００重量％、及び上記一般式（２）の化合物を０〜５０重量％含有することが好ましい。上記一般式（１）の化合物が５０重量％より小さい場合、触媒活性が低く、ポリウレタン樹脂の生産性が低下するおそれがある。
【００１６】
本発明において、上記一般式（１）で示される化合物としては、触媒活性及び製造の容易さの点から、Ｒ1が水素原子又はメチル基であり、Ｒ2、Ｒ3が水素であり、Ｒ4がプロピレン基であることが好ましい。また、上記一般式（２）で示される化合物としては、触媒活性及び製造の容易さの点から、Ｒ5が水素原子又はメチル基であり、Ｒ6、Ｒ7が水素であり、Ｒ8がプロピレン基であることが好ましい。
【００１７】
本発明の上記一般式（１）で示されるアミン化合物としては、具体的には、１−｛３’−（イミダゾリニル）プロピル｝尿素、１−｛３’−（２”−メチルイミダゾリニル）プロピル｝尿素、１−｛２’−（イミダゾリニル）エチル｝尿素、１−｛２’−（２”−メチルイミダゾリニル）エチル｝尿素、１−｛２’−（イミダゾリニル）−１’−メチルエチル｝尿素、１−｛２’−（２”−メチルイミダゾリニル）−１’−メチルエチル｝尿素等が挙げられる。これらのうち、合成の容易さの点から、１−｛３’−（イミダゾリニル）プロピル｝尿素、１−｛３’−（２”−メチルイミダゾリニル）プロピル｝尿素がより好ましい。
【００１８】
本発明の上記一般式（２）で示されるアミン化合物としては、具体的には、１，３−ビス｛３’−（イミダゾリニル）プロピル｝尿素、１，３−ビス｛３’−（２”−メチルイミダゾリニル）プロピル｝尿素、１，３−ビス｛２’−（イミダゾリニル）エチル｝尿素、１，３−ビス｛２’−（２”−メチルイミダゾリニル）エチル｝尿素、１，３−ビス｛２’−（イミダゾリニル）−１’−メチルエチル｝尿素、１，３−ビス｛２’−（２”−メチルイミダゾリニル）−１’−メチルエチル｝尿素等が挙げられる。これらのうち、合成の容易さの点から、１，３−ビス｛３’−（イミダゾリニル）プロピル｝尿素、１，３−ビス｛３’−（２”−メチルイミダゾリニル）プロピル｝尿素がより好ましい。
【００１９】
上記一般式（１）及び上記一般式（２）で示される化合物は、例えば、尿素及び１−（３’−アミノプロピル）イミダゾール類を適当なモル比で、加温し反応させることにより製造することができる。このため、本発明の触媒組成物は２０重量％までの未反応の尿素を含むことがあり得る。上記一般式（１）で示される化合物及び上記一般式（２）で示される化合物は個々にクロマトグラフィー、再結晶、昇華等により単離することができる。
【００２０】
本発明の触媒をポリウレタン樹脂の製造に用いる際の使用量は、使用されるポリオ−ルを１００重量部としたとき、通常０．０１〜１０重量部であるが、触媒量が多い場合、触媒がターミネーターとしてポリウレタン樹脂中に取り込まれる量が多いため、樹脂の物性（機能性）が低下するおそれがあり、好ましくは０．０５〜５重量部である。
【００２１】
本発明の触媒は揮発性及び臭気が極めて小さい。更にポリウレタン樹脂原料であるポリイソシアネートと反応し、ポリウレタン樹脂骨格中に固定化される。即ち、本発明の触媒を用いた場合、ポリウレタン製造の作業環境が改善され、更にはポリウレタン樹脂製品では前述した種々の問題、例えば、揮発性アミンによる臭気やフォギング等を防止することが可能となる。
【００２２】
本発明の触媒を用いたポリウレタン樹脂の製造方法は、ポリオールとポリイソシアネートとを、本発明の触媒、及び必要に応じて発泡剤、界面活性剤、架橋剤等の存在下で反応させポリウレタン樹脂製品を得る方法である。製品としては、発泡剤を用いて製造される軟質ポリウレタンフォーム、半硬質ポリウレタンフォーム及び硬質ポリウレタンフォーム、更に発泡剤を用いないエラストマー製品等が挙げられる。本発明の方法は、これらのうち、発泡剤を用いて製造される軟質ポリウレタンフォーム、半硬質ポリウレタンフォーム及び硬質ポリウレタンフォームに好ましく適用される。
【００２３】
本発明のポリウレタン樹脂の製造方法に使用されるポリオールとしては、従来公知のポリエーテルポリオール、ポリエステルポリオール、ポリマーポリオール、更には含リンポリオールやハロゲン含有ポリオール等の難燃ポリオール等が使用できる。これらのポリオールは単独で使用することもできるし、適宜混合して併用する事もできる。
【００２４】
本発明の方法において、ポリエーテルポリオールとしては、例えば、エチレングリコール、プロピレングリコール、グリセリン、トリメチロールプロパン、ペンタエリスリトール等の多価アルコール類、エチレンジアミン等のアミン類、エタノールアミン及びジエタノールアミン等のアルカノールアミン類等の、少なくとも２個以上の活性水素基を有する化合物を出発原料として、これとエチレンオキシドやプロピレンオキシドに代表されるアルキレンオキサイドとの付加反応により、例えば、Ｇｕｎｔｅｒ  Ｏｅｒｔｅｌ、「Ｐｏｌｙｕｒｅｔｈａｎｅ  Ｈａｎｄｂｏｏｋ」（１９８５年版）  Ｈａｎｓｅｒ  Ｐｕｂｌｉｓｈｅｒｓ社（ドイツ）第４２〜５３頁に記載の方法により製造することができる。
【００２５】
本発明の方法において、ポリエステルポリオールとしては、二塩基酸とグリコールの反応から得られるものや、更には、岩田敬治、「ポリウレタン樹脂ハンドブック」（１９８７年初版）日刊工業新聞社、１１７頁に記載されている、ナイロン製造時の廃物、トリメチロールプロパン、ペンタエリストールの廃物、フタル酸系ポリエステルの廃物、廃品を処理し誘導したポリエステルポリオール等が挙げられる。
【００２６】
本発明の方法において、ポリマーポリオールとしては、例えば、前記ポリエーテルポリオールとエチレン性不飽和単量体、例えば、ブタジエン、アクリロニトリル、スチレン等をラジカル重合触媒の存在下に反応させた、重合体ポリオールが挙げられる。
【００２７】
本発明の方法において、難燃ポリオールとしては、例えば、リン酸化合物にアルキレンオキシドを付加して得られる含リンポリオール、エピクロルヒドリンやトリクロロブチレンオキシドを開環重合して得られる含ハロゲンポリオール、フェノールポリオール等が挙げられる。
【００２８】
これらポリオールの分子量（Ｍｗ）としては６２〜１５０００のものが使用される。
【００２９】
軟質ポリウレタンフォームの場合、通常、分子量（Ｍｗ）が１０００〜１５０００のものが使用されるが、好ましくは、分子量（Ｍｗ）が３０００〜１５０００のポリエーテルポリオール及びポリマーポリオールである。分子量が３０００より小さい場合、物性（弾力性）等が劣る場合があるため、３０００以上のものが望ましい。さらに好ましくは、ポリエーテルポリオールとポリマーポリオールを併用して用いる軟質ポリウレタンフォームである。ポリマーポリオールは樹脂の強度（硬度、弾性）を上げる効果があり、分子設計（硬度、弾性）が容易になる。
【００３０】
また、硬質ポリウレタンフォームの場合、通常、分子量（Ｍｗ）が６２〜８０００のものが使用されるが、好ましくは、分子量（Ｍｗ）が６２〜１５００のポリエーテルポリオールである。硬質ポリウレタンフォーム用のポリオールとしては、官能基数が多く（４〜８）、低分子量のものが好まれる。
【００３１】
本発明に使用されるポリイソシアネートは、従来公知のものであればよく、例えば、トルエンジイソシアネート（ＴＤＩ）、ジフェニルメタンジイソシアネート（ＭＤＩ）、ナフチレンジイシシアネート、キシリレンジイソシアネート等の芳香族ポリイソシアネート、ヘキサメチレンジイソシアネート等の脂肪族ポリイソシアネート、ジシクロヘキシルジイソシアネート、イソホロンジイソシアネート等の脂環式ポリイソシアネート及びこれらの混合体が挙げられる。ＴＤＩとその誘導体としては、２，４−トルエンジイソシアネートと２，６−トルエンジイソシアネートの混合物又はＴＤＩの末端イソシアネートプレポリマー誘導体を挙げることができる。ＭＤＩとその誘導体としては、ＭＤＩとその重合体のポリフェニル−ポリメチレンジイソシアネートの混合体、及び／又は末端イソシアネート基をもつジフェニルメタンジイソシアネート誘導体を挙げることができる。これらポリイソシアネートのうち、ＴＤＩとＭＤＩが好ましく使用される。
【００３２】
本発明の方法において、これらポリイソシアネートとポリオールの使用比率としては、特に限定されるものではないが、イソシアネートインデックス（イソシアネート基／イソシアネート基と反応しうる活性水素基）で表すと、一般に軟質フォーム、半硬質フォームの製造では一般に６０〜１３０の範囲であり、硬質フォーム及びウレタンエラストマーの製造においては一般に６０〜４００の範囲である。
【００３３】
本発明のポリウレタンの製造方法に使用される触媒は、上記一般式（１）で示される化合物を含有する触媒であるが、それ以外にも本発明の効果を逸脱しない範囲で他の触媒を併用して用いることができる。このような他の触媒としては、例えば、従来公知の有機金属触媒、第３級アミン類や第４級アンモニウム塩類等を挙げることができる。
【００３４】
有機金属触媒としては、例えば、スタナスジアセテート、スタナスジオクトエート、スタナスジオレエート、スタナスジラウレート、ジブチル錫オキサイド、ジブチル錫ジアセテート、ジブチル錫ジラウレート、ジブチル錫ジクロライド、ジオクチル錫ジラウレート、オクタン酸鉛、ナフテン酸鉛、ナフテン酸ニッケル、ナフテン酸コバルト等が挙げられる。
【００３５】
第３級アミン類としては、従来公知のものであればよく、例えば、Ｎ，Ｎ，Ｎ’，Ｎ’−テトラメチルエチレンジアミン、Ｎ，Ｎ，Ｎ’，Ｎ’−テトラメチルプロピレンジアミン、Ｎ，Ｎ，Ｎ’，Ｎ”，Ｎ”−ペンタメチルジエチレントリアミン、Ｎ，Ｎ，Ｎ’，Ｎ”，Ｎ”−ペンタメチル−（３−アミノプロピル）エチレンジアミン、Ｎ，Ｎ，Ｎ’，Ｎ”，Ｎ”−ペンタメチルジプロピレントリアミン、Ｎ，Ｎ，Ｎ’，Ｎ’−テトラメチルグアニジン、１，３，５−トリス（Ｎ，Ｎ−ジメチルアミノプロピル）ヘキサヒドロ−Ｓ−トリアジン、１，８−ジアザビシクロ［５．４．０］ウンデセン−７、トリエチレンジアミン、Ｎ，Ｎ，Ｎ’，Ｎ’−テトラメチルヘキサメチレンジアミン、Ｎ−メチル−Ｎ’−（２−ジメチルアミノエチル）ピペラジン、Ｎ，Ｎ’−ジメチルピペラジン、ジメチルシクロヘキシルアミン、Ｎ−メチルモルホリン、Ｎ−エチルモルホリン、ビス（２−ジメチルアミノエチル）エーテル、１−メチルイミダゾール、１，２−ジメチルイミダゾール、１−イソブチル−２−メチルイミダゾール、１−ジメチルアミノプロピルイミダゾール等の第３級アミン化合物類が挙げられる。また、本発明以外の反応性基を持つ第３級アミン化合物も使用でき、例えば、ジメチルエタノールアミン、ジメチルイソプロパノールアミン、Ｎ，Ｎ−ジメチルヘキサノールアミン、ジメチルアミノエトキシエタノール、Ｎ，Ｎ−ジメチル−Ｎ’−（２−ヒドロキシエチル）エチレンジアミン、Ｎ，Ｎ−ジメチル−Ｎ’−（２−ヒドロキシエチル）プロパンジアミン、Ｎ−メチル−Ｎ’−（２−ヒドロキシエチル）ピペラジン、ビス（ジメチルアミノプロピル）アミン、ビス（ジメチルアミノプロピル）イソプロパノールアミン、１−（２−ヒドロキシエチル）イミダゾール、１−（２−ヒドロキシプロピル）イミダゾール、１−（２−ヒドロキシエチル）−２−メチルイミダゾール、１−（２−ヒドロキシプロピル）−２−メチルイミダゾール、３−キヌクリジノール等が挙げられる。
【００３６】
第４級アンモニウム塩類としては、従来公知の、テトラメチルアンモニウムクロライド等のテトラアルキルアンモニウムハロゲン化物、水酸化テトラメチルアンモニウム塩等のテトラアルキルアンモニウム水酸化物、テトラメチルアンモニウム２−エチルヘキサン酸塩、２−ヒドロキシプロピルトリメチルアンモニウムギ酸塩、２−ヒドロキシプロピルトリメチルアンモニウム２−エチルヘキサン酸塩等のテトラアルキルアンモニウム有機酸塩類が挙げられる。
【００３７】
本発明のポリウレタン樹脂の製造方法に用いられる発泡剤は、水と低沸点有機化合物である。低沸点有機化合物としては、炭化水素系、ハロゲン化炭化水素系の化合物である。炭化水素系化合物としては、従来公知のメタン、エタン、プロパン、ブタン、ペンタン、ヘキサン等が使用できる。ハロゲン化炭化水素系化合物としては、従来公知のハロゲン化メタン、ハロゲン化エタン類、フッ素化炭化水素類が使用でき、具体的には、塩化メチレン、ＨＣＦＣ−１４１ｂ、ＨＦＣ−２４５ｆａ、ＨＦＣ−３５６ｍｆｃ等が使用できる。これら発泡剤の使用においては、水と低沸点有機化合物をそれぞれ単独使用してもよいし、併用してもよいが、環境上特に好ましい発泡剤は水である。その使用量は目的とする製品の密度により変わり得るが、通常、ポリオール１００重量部に対して０．１重量部以上であり、好ましくは０．５〜１０重量部である。
【００３８】
本発明において必要であれば、界面活性剤を用いることができる。本発明において使用される界面活性剤としては、従来公知の有機シリコーン系界面活性剤であり、その使用量は、ポリオール１００重量部に対して０．１〜１０重量部である。
【００３９】
本発明において、必要であれば架橋剤又は鎖延長剤を添加することができる。架橋剤又は鎖延長剤としては、低分子量の多価アルコール（例えば、エチレングリコール、１，４−ブタンジオール、グリセリン等）、低分子量のアミンポリオール（例えば、ジエタノールアミン、トリエタノールアミン等）、低分子量のポリアミン（例えば、エチレンジアミン、キシリレンジアミン、メチレンビスオルソクロルアニリン等）等を挙げることができる。これらのうち、ジエタノールアミン、トリエタノールアミンが好ましい。
【００４０】
本発明においては、必要に応じて、着色剤、難燃剤、老化防止剤、その他公知の添加剤等も使用できる。これらの添加剤の種類、添加量は公知の形式と手順を逸脱しないならば通常使用される範囲で十分使用することができる。
【００４１】
本発明のポリウレタン樹脂の製造方法にて製造される製品は種々の用途に使用できる。軟質フォームとしては、例えば、クッションとしてのベッド、カーシート、マットレス等が挙げられる。半硬質フォームとしては、例えば、自動車関連のインスツルメントパネル、ヘッドレスト、ハンドル等が挙げられる。硬質フォームとしては、例えば、冷凍庫、冷蔵庫、断熱建材等が挙げられる。エラストマー製品としては、例えば、接着剤、床材、防水材等が挙げられる。
【００４２】
以下、実施例、比較例に基づいて本発明を説明するが、本発明はこれら実施例のみに限定されるものではない。
【００４３】
【実施例】
調製例１  １−｛３’−（２”−メチルイミダゾリニル）プロピル｝尿素組成物６０％溶液の調製
１−（３’−アミノプロピル）−２−メチルイミダゾール１３９．２ｇに尿素６０．０ｇを加え、これを１６０℃で１０時間反応させ、反応後、揮発成分を除去し、１−｛３’−（２”−メチルイミダゾリニル）プロピル｝尿素及び１，３−ビス｛３’−（２”−メチルイミダゾリニル）プロピル｝尿素を含有する組成物を１７６．１ｇ得た。これにジプロピレングリコール１１７．４ｇを加え、１−｛３’−（２”−メチルイミダゾリニル）プロピル｝尿素組成物６０％溶液（ＩＺＵＭ）を調製し、以下の発泡実験に用いた。表１にこの溶液の組成を示す。
【００４４】
【表１】
0003994740.tif 000004
調製例２  １−｛３’−（２”−メチルイミダゾリニル）プロピル｝尿素６０％溶液の調製
上記反応例と同様にして得られた反応液を液体クロマトグラフィーにて分離し、１−｛３’−（２”−メチルイミダゾリニル）プロピル｝尿素を得た。これにジプロピレングリコールを加え、１−｛３’−（２”−メチルイミダゾリニル）プロピル｝尿素６０％溶液（ＩＺＵ）を調製し、以下の発泡実験に用いた。
【００４５】
なお、上記触媒組成物は共に結晶化防止のためにジプロピレングリコール溶液で希釈しているが、溶媒種及び溶媒の重量比は本調製例に限定されるものではない。
【００４６】
実施例１〜実施例２及び比較例１〜比較例６
本発明の触媒及び比較例の触媒を用い軟質ポリウレタンフォーム（エステルスラブ処方）を製造した例を示す。
【００４７】
用いた触媒は、実施例１では調製例１で得た１−｛３’−（２”−メチルイミダゾリニル）プロピル｝尿素組成物６０％溶液（ＩＺＵＭ）を、実施例２では調製例２で得た１−｛３’−（２”−メチルイミダゾリニル）プロピル｝尿素６０％溶液（ＩＺＵ）を用い、比較例１〜比較例６ではジメチルベンジルアミン（ＤＢ）、Ｎ−エチルモルホリン（ＮＥＭ）、１−（３’−アミノプロピル）イミダゾール（ＡＰＩ）、１−（２’−ヒドロキシプロピル）イミダゾール（ＨＰＩ）、ジメチルアミノプロピルアミン（ＤＭＡＰＡ）、３−（ジメチルアミノ）プロピル−１−尿素（ＤＭＡＰＵ）をそれぞれ用いた。これらを表２にあわせて示す。
【００４８】
【表２】
0003994740.tif 000005
ポリオール、水、架橋剤、整泡剤を表３に示した原料配合比にて配合し、プレミックスＡを調合した。
【００４９】
【表３】
0003994740.tif 000006
プレミックスＡ  ４４７．４ｇを２ｌポリエチレンカップルタイムで６０秒となる量にて添加し、２５℃に温度調整した。別容器で２５℃に温度調整したポリイソシアネート液（Ｔ−８０）１９２．６ｇをプレミックスＡのカップの中に入れ、素早く攪拌機にて６０００ｒｐｍで５秒間攪拌した。混合攪拌した混合液を４０℃に温度調節したモールド（内寸法、２５×２５×２５ｃｍのアルミ製、上蓋なし）内に入れ発泡成形を行った。混合液を入れた時点から２０分後にフォームを脱型した。成型フォームからフォームのコア密度及びフォームの臭気を測定し比較した。また触媒の臭気を測定した。その結果を表４に示す。
【００５０】
【表４】
0003994740.tif 000007
なお、各測定項目の測定方法は以下のとおりである。
【００５１】
＜反応性の測定項目＞
クリームタイム：発泡開始時間、フォームが上昇開始する時間を目視にて測定
ゲルタイム：反応が進行し液状物質より、樹脂状物質に変わる時間を測定
ライズタイム：フォームの上昇が停止する時間を目視にて測定。
【００５２】
＜触媒の臭気＞
触媒１０ｇを２０ｍｌ用サンプル瓶の中に入れ、１０人のモニターにサンプルと鼻の距離を１０ｃｍ開け、臭いを嗅いで貰い、臭いの強さを測定した
○：殆ど臭気無し
△：臭気あり
×：強い臭気有り。
【００５３】
＜フォームコア密度＞
モールド成型フォームの中心部を２０×２０×２０ｃｍの寸法にカットし、この寸法、重量を正確に測定してコア密度を算出した。
【００５４】
＜反発弾性率＞
フォームコア密度を測定したフォームから２０×２０×５ｃｍの寸法の所定のフォームをカットして試験片とし、ＪＩＳ  Ｋ６４０１−１９８０に準じて反発弾性試験を実施して、その反発弾性率を測定した。
【００５５】
＜フォームの硬度（ＣＬＤ）＞
フォームコア密度を測定したフォームを試験片とし、ＪＩＳ  Ｋ６４０１−１９８０に準じて硬さ試験を実施し、フォームのコア部分の２５％圧縮強度と６５％圧縮強度を測定した。
【００５６】
すなわち、ＪＩＳ  Ｋ６４０１−１９８０に準じて、試験片を試験機の台上に平らに置き、半径１０ｃｍの円形加圧板を試験片の上面に載せて、荷重を０．５ｋｇｆ（４．９Ｎ）にしたときの厚さを測定し、これを初めの厚さとした。次に円形加圧板を初めの厚さの７５％押し込んだ後、直ちに荷重を除き、再び直ちに円形加圧板を初めの厚さの２５％押し込み、静止後２０秒時の荷重を読み取った。さらに、円形加圧板を初めの厚さの７５％押し込んだ後、直ちに荷重を除き、再び直ちに円形加圧板を初めの厚さの６５％押し込み、静止後２０秒時の荷重を読み取った。フォーム硬度は以下の式を用いて算出し、初めの厚さの２５％押し込んだときのフォーム硬度を２５％圧縮強度、初めの厚さの６５％押し込んだときのフォーム硬度を６５％圧縮強度とした。
【００５７】
フォーム硬度（Ｎ／ｍ2）＝円形加圧板を用いて得られた荷重（Ｎ）÷円形加圧板に接地したフォーム部分の面積（ｍ2）
＜フォームの伸び＞
フォームコア密度を測定したフォームから１×１×１０ｃｍ寸法の所定のフォームをカットして試験片とし、ＪＩＳ  Ｋ７３１１−１９９５に準じて引張試験を実施して、その伸びを測定した。
【００５８】
＜フォームの引張り強度＞
フォームコア密度を測定したフォームから１×１×１０ｃｍ寸法の所定のフォームをカットして試験片とし、ＪＩＳ  Ｋ７３１１−１９９５に準じて引張試験を実施して、その引張強さを測定し、フォームの引張り強度とした。
【００５９】
＜フォームの引裂き強度＞
フォームコア密度を測定したフォームから１×１×１０ｃｍ寸法の所定のフォームをカットして試験片とし、ＪＩＳ  Ｋ７３１１−１９９５に準じて引裂試験を実施して、その引裂強さを測定し、フォームの引裂き強度とした。
【００６０】
＜湿熱永久圧縮歪＞
フォームコア密度を測定したフォームから５×５×２．５ｃｍ寸法のフォームをカットして試験片とし、ＪＩＳ  Ｋ６４０１−１９８０に準じて５０℃×２２ｈｒ、湿度９５％、５０％圧縮の温熱老化試験を実施し、その硬さ低下率を測定し、湿熱永久圧縮歪とした。
【００６１】
＜フォームのスコーチ＞
モールド成型フォームの中心部を目視し、フォームの着色（焼け）の有無を測定した
○：フォームの着色無し
×：フォームの着色有り。
【００６２】
＜フォームの臭気＞
フォームコア密度を測定したフォームから５×５×５ｃｍ寸法のフォームをカットしマヨネーズ瓶の中に入れ蓋をした後、１０人のモニターにそのフォームの臭いを嗅いで貰い、臭いの強さを測定した
○：殆ど臭い無し
△：微かに臭気あり
×：強い臭気有り。
【００６３】
実施例１、実施例２は本発明の触媒を用いた例であるが、アミン触媒の臭気がほとんどない。加えてスコーチが発生せず、フォームのアミン臭気もない。
【００６４】
これに対し、比較例１、比較例２はエステルスラブ処方で汎用的に使用される分子内に反応性基を持たない３級アミン触媒の例であるが、極めて不快なアミン臭気がする。またフォームに不快なアミン臭気がする。比較例３〜比較例５は分子内に１級アミノ基や２級ヒドロキシル基を持つアミン触媒の例であるが、アミン触媒の臭気がする。また比較例５では発泡初期の泡化反応（水−イソシアネートの反応）が必要以上に進むため、スコーチが発生する。比較例６は分子内にウレイド基（ＮＨＣＯＮＨ2）を持つアミン触媒の例であるが、発泡初期の泡化反応が必要以上に進むため、スコーチが発生する。
【００６５】
【発明の効果】
本発明の触媒は、ポリウレタン樹脂原料であるポリイソシアネートとウレイド基並びにポリイソシアネートとウレア基とが反応し、ポリウレタン樹脂骨格中に固定され、樹脂表面等に触媒が移行しないため、触媒の移行に起因する自動車インストルパネルのＰＶＣ変色、フォームからの揮発成分移行による窓ガラスの曇り現象防止に有効である。また発泡剤として水を多く使用する処方においても優れたポリウレタンフォームを提供する。更には触媒臭気がほとんどなく、生産されたポリウレタン樹脂の臭いも低減され、発泡現場の環境改善に大いに寄与するため軟質、硬質、半硬質、エラストマー等のポリウレタン製造の際に極めて有効である。